"A少なくとも1種の架橋剤、Bアルカリ金属及びアルカリ土類金属の化合物を含み、これらの水酸化物は除く群から選択される少なくとも1種の架橋触媒、D接着促進剤として少なくとも1種の官能性シランを含む、縮合架橋性RTV-2シリコーン組成物のための硬化剤組成物。Bがリチウム化合物であることを特徴とする、請求項1に記載の硬化剤組成物。前記成分A、B及びDの混合による、請求項1又は2記載の硬化剤組成物の製造。2つの成分の一方が、請求項1又は2記載の硬化剤組成物であることを特徴とする、縮合架橋性RTV-2シリコーン組成物。接着剤及びシーラントとしての請求項4記載の縮合架橋性RTV-2シリコーン組成物の使用。それゆえ、本発明の課題は、危険物質法の意味において懸念すべき触媒が含まれておらず、加えて自己粘着性である、2K-シリコーン組成物のための硬化剤組成物を提供することである。そのために使用される接着促進剤は、触媒を阻害してはならない。さらに、工業加工のための基準的なポットライフが達成され、かつ貯蔵後に反応性の損失が発生しないことが望ましい。この課題は、A少なくとも1種の架橋剤、Bアルカリ金属及びアルカリ土類金属の化合物これらの水酸化物は除くを含む群から選択される少なくとも1種の架橋触媒、D接着促進剤として少なくとも1種の官能性シランを含む、縮合架橋性RTV-2シリコーン組成物のための本発明による硬化剤組成物によって解決された。本発明による硬化剤組成物は、RTV-2系においてポリマー組成物と一緒に第2の成分として使用される。RTV-2系のためのかかるポリマー組成物は、当業者に以前から公知である。それらは、通常、ヒドロキシ末端ポリジメチルシロキサンを架橋性ポリマーとして、たいていトリメチルシリル末端ポリジメチルシロキサンを可塑剤成分として、さらに、例えばシリカ、カーボンブラック、石英、チョーク、珪藻土等のような補強性充填剤又は非補強性充填剤を含む。任意の成分、例えば熱安定剤、レオロジー又は特異性を最適化するための添加剤が、さらにまた使用される。本発明により使用される架橋剤Aは、好ましくは、一般式IZcSiR2I、[式中、R2は、互いに無関係に、同じであるか又は異なっていてよく、かつ1価の、場合によりハロゲンで置換された、酸素原子によって中断されていてよい炭化水素基を意味し、Zは、互いに無関係に、同じであるか又は異なっていてよく、かつ加水分解性基を意味し、かつcは、3又は4である]の有機ケイ素化合物、ならびにそれらの部分加水分解物である。部分加水分解物は、その際、部分単独加水分解物Teilhomohydrolysate、すなわち、一般式Iの有機ケイ素化合物の一種類の部分加水分解物であっても、部分共加水分解物Teilcohydrolysate、すなわち、一般式Iの有機ケイ素化合物の少なくとも2つの異なる種類の部分加水分解物であってもよい。これらの本発明による架橋剤もしくは部分加水分解物は、1,200g/モルの最大質量平均Mwを有する。式I中で挙げられてはいないが、本発明により使用される有機ケイ素化合物は、製造に依存して、ヒドロキシル基の少ない割合を、有利には全てのSi結合基の最高5まで有していてよい。本発明による材料中で使用される架橋剤Aが、式Iの有機ケイ素化合物の部分加水分解物である場合、10個までのケイ素原子を有するものが有利である。有利には、基R2は、炭素原子1~18個を有する1価の炭化水素基であり、該基は、場合によりハロゲン原子、エーテル基又はポリグリコール基で置換されており、その際、後者は、オキシエチレン単位及び/又はオキシプロピレン単位から構成されている。基R2は、あるいはまた2価の基であってもよく、該基は、例えば2個のシリル基を互いに結合する。基R2の例は、アルキル基、例えばメチル基、エチル基、n-プロピル基、イソプロピル基、1-n-ブチル基、2-n-ブチル基、イソブチル基、t-ブチル基、n-ペンチル基、イソペンチル基、ネオペンチル基、t-ペンチル基;ヘキシル基、例えばn-ヘキシル基;ヘプチル基、例えばn-ヘプチル基;オクチル基、例えばn-オクチル基及びイソオクチル基、例えば2,2,4-トリメチルペンチル基;ノニル基、例えばn-ノニル基;デシル基、例えばn-デシル基;ドデシル基、例えばn-ドデシル基;オクタデシル基;例えばn-オクタデシル基、シクロアルキル基、例えばシクロペンチル基、シクロヘキシル基、シクロヘプチル基及びメチルシクロヘキシル基;アルケニル基、例えばビニル基、1-プロペニル基及び2-プロペニル基;アリール基、例えばフェニル基、ナフチル基、アントリル基及びフェナントリル基;アルカリール基、例えばo-、m-、p-トリル基;キシリル基及びエチルフェニル基;及びアラルキル基、例えばベンジル基、α-及びβ-フェニルエチル基である。酸素で中断された基R2の例は、メトキシエチル基、エトキシエチル基及びエトキシエトキシエチル基である。2価の基R2の例は、ポリイソブチレンジイル基及びプロパンジイル末端ポリプロピレングリコール基である。基R2には、炭素原子1~12個を有する炭化水素基が有利であり、かつメチル基及びビニル基が特に有利である。基Zの例は、これまで公知の全ての加水分解性基、例えば酸素原子又は窒素原子を介してケイ素原子に結合した、場合により置換された炭化水素基である。有利には、基Zは、基-OR1であり、その際、R1は、酸素原子によって中断されていてよい、置換された又は非置換の炭化水素基を意味する。Zの例は、メトキシ基、エトキシ基、n-プロポキシ基、i-プロポキシ基、n-ブトキシ基、i-ブトキシ基、s-ブトキシ基、t-ブトキシ基及び2-メトキシエトキシ基、アミノ基、例えばメチルアミン基、ジメチルアミノ基、エチルアミノ基、ジエチルアミノ基及びシクロヘキシルアミノ基、アミド基、例えばN-メチルアセトアミド基及びベンズアミド基、アミノキシ基、例えばジエチルアミノキシ基、オキシモ基、例えばジメチルケトキシモ基、メチルエチルケトキシモ基及びメチルイソブチルケトキシモ基、及びエトキシ基、例えば2-プロペノキシ基ならびに、例えばアセチル基のようなアシルオキシ基である。有利には、本発明による材料中で使用される架橋剤Aは、テトラメトキシシラン、テトラエトキシシラン、テトラプロポキシシラン、テトラブトキシシラン、メチルトリメトキシシラン、メチルトリエトキシシラン、ビニルトリメトキシシラン、ビニルトリエトキシシラン、フェニルトリメトキシシラン、フェニルトリエトキシシラン、1,2-ビストリメトキシシリルエタン、1,2-ビストリエトキシシリルエタン、ならびに、例えばヘキサエトキシジシロキサンのような上述の有機ケイ素化合物の部分加水分解物である。特に有利には、本発明による材料中で使用される架橋剤Aは、テトラエトキシシラン、テトラプロポキシシラン、メチルトリメトキシシラン、メチルトリエトキシシラン、ビニルトリメトキシシラン、ビニルトリエトキシシラン、フェニルトリメトキシシラン、1,2-ビストリメトキシシリルエタン、1,2-ビストリエトキシシリルエタン、ならびそれらの部分加水分解物、殊にテトラエトキシシラン、1,2-ビストリエトキシシリルエタン、ビニルトリメトキシシラン、ビニルトリエトキシシラン及びそれらの部分加水分解物及び混合加水分解物である。本発明による硬化剤組成物中で使用される架橋剤Aは市販の製品であるか、もしくはケイ素化学において公知の方法に従って製造することができる。本発明による架橋剤Aは、架橋される構成要素の末端基割合に対して少なくとも2倍モル過剰の加水分解性の又は加水分解された架橋剤官能基が生じる量で使用される。好ましくは、架橋される基に対する架橋剤官能基のモル比は2:1~10:1に調整される。本発明による触媒Bとして、アルカリ金属及びアルカリ土類金属の化合物が、それらの水酸化物を除いて使用される。触媒Bとして有利なのは、リチウムの化合物である。特に有利とされるのは、相応するカルボン酸塩である。本発明による硬化剤組成物は、触媒Bを、縮合反応のために通常用いられる量で含む。使用準備の整ったRTV-2混合物硬化剤組成物ポリマー組成物中で、これらは、Li化合物の場合には、そのつど金属に対して50~1,000ppmの範囲にある。特に有利なのは10~500ppmの範囲である。本発明による硬化剤組成物は、さらなる成分として接着促進剤Dを含む。それらは、官能性シラン又はカップリング剤とみなされ、かつ成分Aとは異なる。本発明による材料中で使用される接着促進剤Dの例は、官能基を有するシラン及びオルガノポリシロキサンであり、例えばグリシドキシ基、アミノ基又はメタクリルオキシ基を有するものである。さらに、接着促進剤Dとして、加水分解性基及びSiC結合したビニル-、アクリルオキシ-、メタクリルオキシ-、エポキシ-、酸無水物-、酸-、エステル-、シアヌレラト-、カルバマト-又はウレイド官能基を有するシランならびにそれらの部分加水分解物及び混合加水分解物も使用することができる。接着促進剤として有利なのは、加水分解性基を有するアミノ-、アクリル-、エポキシ-、シアヌラト-、カルバマト-又はウレイド官能性シラン及びそれらの部分加水分解物である。有利には、Dは、触媒される、使用準備の整ったRTV-2混合物=硬化剤組成物ポリマー組成物100質量部につき、好ましくは50質量部までの割合、特に有利には0.1~20質量部、殊に0.25~10質量部の割合でDが存在する量で含まれている。さらなる構成要素として、そのうえまた、RTV-2系における硬化剤組成物とポリマー組成物との混合比をより良好に調節しうるために、かつ全ての構成要素を混和性にするために、硬化剤組成物に成分Cを添加してよい。つまり、成分Cは、硬化剤組成物の体積増加に用いられ、これにより混合に際して配量をより良好に制御することが可能となり、かつ物質混合物の均質性が確保される。増量剤ポリマーCとして、直鎖状又は分枝鎖状の有機ケイ素化合物かあるいは有機ポリマー又は不揮発性炭化水素も使用される。加えて、硬化剤組成物は、当業者に以前から公知である、さらなる構成要素Eを含んでいてよい。本発明による組成物の場合に使用することができるEの例は、充填剤、例えば補強性充填剤及び非補強性充填剤、可塑剤、可溶性染料、無機顔料及び有機顔料、溶媒、抗真菌剤、香料、分散助剤、レオロジー添加剤、腐食防止剤、酸化防止剤、光安定剤、熱安定剤、残炎防止剤及び電気的特性に影響を及ぼす試剤である。本発明による硬化剤組成物は、縮合架橋性RTV-2シリコーン組成物中での一方の成分として使用される。他方で、これらの縮合架橋性RTV-2シリコーン組成物は、例えば接着剤及びシーラントとして多種多様な用途において使用される。注封、被覆用にも、又は電気部品あるいは電子部品の絶縁のために、かかる材料を使用することができる。以下に記載される実施例において、部及び百分率の全ての表記は、特段の記載がない場合、質量に関する。特段の記載がない限り、以下の実施例は、周囲大気の圧力で、つまり、約1000hPaで、かつ室温で、つまり、約20°Cで、もしくは反応物を室温で付加的な加熱又は冷却なしに合一する場合に生ずる温度で実施される。下記において、全ての粘度表記は、温度20°C及びせん断速度1s1での動的粘度に関する。以下の実施例は、本発明を説明するものであるが、ただし、本発明を制限するものではない。下記の略称を用いる:ショアADIN53505に従った硬度RDDIN53504-85S1に従った破断伸び率RFDIN53504-85S1に従った引っ張り強さN/mm2実施例1:ポリマー組成物ポリマー組成物として、WackerChemieAGMunich在より市販されているELASTOSILRT774を使用した。硬化剤組成物の例実施例2:本発明によらない比較例の硬化剤組成物として、WackerChemieAGMunich在より市販されている硬化剤T77を使用した。実施例3本発明による粘度1,000mPasを有するトリメチルシリル末端ポリジメチルシロキサン15部及びビニル末端ポリジメチルシロキサン30部を、部分加水分解されたテトラエチルシリケートTES40WackerChmieAG20部、g-アミノプロピルトリエトキシシラン5部、N-アミノエチルアミノプロピルトリメトキシシラン5部及びOktasoligenLi2Borchers社Monheim在15部と混合して、均質な混合物を得る。実施例4本発明によるT単位30及びD単位70を含み、2,800g/モルの質量平均を有する、ヒドロキシル基を含まない樹脂成分30部を、部分加水分解されたテトラエチルシリケートTES4018部、g-アミノプロピルトリエトキシシラン20部、カーボンブラックEnsackoMSTimcal社Duesseldorf在7部ならびにOktasoligenLi2Borchers社Monheim在25部と混合して、均質な混合物を得る。実施例5本発明によるT単位30及びD単位70を含み、2,800g/モルの質量平均を有する、ヒドロキシル基を含まない樹脂成分30部を、部分加水分解されたテトラエチルシリケートTES4030部、g-アミノプロピルトリエトキシシラン15部ならびにOktasoligenLi2Borchers社Monheim在25部と混合して、均質な混合物を得る。実施例6本発明によるT単位30及びD単位70を含み、2,800g/モルの質量平均を有する、ヒドロキシル基を含まない樹脂成分30部を、部分加水分解されたテトラエチルシリケートTES4020部、g-アミノプロピルトリエトキシシラン20部、カーボンブラックEnsackoMS10部と均質化して、安定なペーストを取得し、かつOktasoligenLi2Borchers社Monheim在25部と混ぜる。実施例1からのポリマー組成物と実施例2~6からの硬化剤組成物のそれぞれの混合比は9:1であった。ポットライフは、コーンプレート型レオメーターによってD=1.0s1で測定して、1,000Pasを超えるまでの時間と定義している。表1は、双方のRTV-2成分の混合後のポットライフ及び3日間の加硫後のエラストマー特性を示す。本発明による硬化剤組成物を用いて、非常に良好なポットライフ及び良好な深部加硫を達成することができ、その際、他のエラストマー特性も同様に、かかる系の要求を完全に満たしていた。"